(57)【要約】【課題】マルチフィラメント、モノフィラメント、不織布又はテープを提供すること。【解決手段】フィラメント当り１ないし２０００デニール及び１：２ないし１：１１の延伸比を各々有し、かつ以下の成分（Ａ）ポリオレフィン、（Ｂ）例えば、式（Ｂ−１−ａ−１）【化１】2010514948.tif 000068で表される化合物、（Ｃ）例えば、式（Ｃ−１−ｂ−１）【化２】2010514948.tif 000069（式中、ｂ１は２ないし２０の数を表す。）で表される化合物、及び所望により（Ｄ）１つ以上の無機及び／又は有機顔料を含有する組成物から各々作られた、マルチフィラメント、モノフィラメント、不織布又はテープ。【選択図】なし
2010514948.tif 000002
【特許請求の範囲】
【請求項１】
フィラメント当り１ないし２０００デニール及び１：２ないし１：１１の延伸比を各々有し、かつ、以下の成分
（Ａ）ポリオレフィン、
（Ｂ）式（Ｂ−１）
【化１】
2010514948.tif 000051
｛式中、
Ｅは水素原子、炭素原子数１ないし４のアルキル基、炭素原子数１ないし１８のアルコキシ基、シクロヘキシル基、炭素原子数２ないし２０のアルカノイルオキシ基又は基−Ｏ−Ｅ１−ＯＨ
（式中、Ｅ１は炭素原子数２ないし１８のアルキレン基又はシクロヘキシレン基を表し又は基−Ｅ１−ＯＨは基−Ｃ（Ｃ６Ｈ５）（Ｈ）ＣＨ２−ＯＨを表す。）を表し；
ｍ１は１又は２を表し、
ｍ１が１を表す場合、Ｅ２は炭素原子数１ないし２５のアルキル基又は基
【化２】
2010514948.tif 000052
を表し、
ｍ１が２を表す場合、Ｅ２は炭素原子数１ないし１４のアルキレン基を表す。｝
で表される化合物；
（Ｃ）式（Ｃ−１）
【化３】
2010514948.tif 000053
（式中、
Ｒ１、Ｒ３、Ｒ４、及びＲ５は互いに独立して水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基、−ＯＨ基及び
／又は炭素原子数１ないし１０のアルキル基によって置換されたフェニル基、炭素原子数７ないし９のフェニルアルキル基、フェニル基上を−ＯＨ基及び／又は炭素原子数１ないし１０のアルキル基によって置換された、炭素原子数７ないし９のフェニルアルキル基；又は式（ｃ−Ｉ）
【化４】
2010514948.tif 000054
で表される基を表し
Ｒ２は炭素原子数２ないし１８のアルキレン基、炭素原子数５ないし７のシクロアルキレン基又は炭素原子数１ないし４のアルキレンジ（炭素原子数５ないし７のシクロアルキレン）基を表し、
又は、
基Ｒ１、Ｒ２、及びＲ３はそれらが結合した窒素原子と一緒になって、５ないし１０員のヘテロ環を形成し、又は
基Ｒ４及びＲ５はそれらが結合した窒素原子と一緒になって、５ないし１０員のヘテロ環を形成し、
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロアルコキシ基、炭素原子数３ないし６のアルケニル基、非置換の又はフェニル基上を１，２又は３個の炭素原子数１ないし４のアルキル基によって置換された、炭素原子数７ないし９のフェニルアルキル基；又は
炭素原子数１ないし８のアシル基を表し、そして
ｂ１は２ないし５０の数を表すが、
ただし基Ｒ１、Ｒ３、Ｒ４及びＲ５のうち少なくとも１つは、式（ｃ−Ｉ）で表される基である。）で表される化合物；
式（Ｃ−２）
【化５】
2010514948.tif 000055
｛式中、
Ｒ７及びＲ１１は互いに独立して水素原子又は炭素原子数１ないし１２のアルキル基を表し、
Ｒ８、Ｒ９、及びＲ１０は互いに独立して炭素原子数２ないし１０のアルキレン基を表し、及び
Ｘ１、Ｘ２、Ｘ３、Ｘ４、Ｘ５、Ｘ６、Ｘ７及びＸ８は互いに独立して式（ｃ−ＩＩ）
【化６】
2010514948.tif 000056
（式中、Ｒ１２は水素原子、炭素原子数１ないし１２のアルキル基、炭素原子数５ないし１２のシクロアルキル基、炭素原子数１ないし４のアルキル基によって置換された炭素原子数５ないし１２のシクロアルキル基、フェニル基、−ＯＨ基及び／又は炭素原子数１ないし１０のアルキル基で置換されたフェニル基、炭素原子数７ないし９のフェニルアルキル基、フェニル基上を−ＯＨ基及び／又は炭素原子数１ないし１０のアルキル基によって置換された炭素原子数７ないし９のフェニルアルキル基；又は上で定義した式（ｃ−Ｉ）で表される基を表し、及びＲ１３はＲ６の意味の１つを有する。）で表される基を表す。｝で表される化合物；
式（Ｃ−３）
【化７】
2010514948.tif 000057
（式中、
ｂ２は２ないし５０の数を表し、
基Ｒ１４は互いに独立して炭素原子数２ないし１０のアルキレン基を表し、
基Ｒ１５は互いに独立して水素原子、炭素原子数１ないし１２のアルキル基、炭素原子数５ないし１２のシクロアルキル基、フェニル基又は炭素原子数７ないし９のフェニルアルキル基を表し、及び
基Ｒ１６は互いに独立してＲ６の１つの意味を有する。）で表される化合物；
式（Ｃ−４）
【化８】
2010514948.tif 000058
｛式中、
Ｒ１７及びＲ２１は互いに独立して直接結合又は−Ｎ（Ｘ９）−ＣＯ−Ｘ１０−ＣＯ−Ｎ（Ｘ１１）−（式中、Ｘ９及びＸ１１は互いに独立して水素原子、炭素原子数１ないし８のアルキル基、炭素原子数５ないし１２のシクロアルキル基、フェニル基、炭素原子数７ないし９のフェニルアルキル基又は式（ｃ−Ｉ）で表される基を表し、
Ｘ１０は直接結合又は炭素原子数１ないし４のアルキレン基を表す。）で表される基を表し、
Ｒ１８はＲ６の意味の１つを有し、
Ｒ１９、Ｒ２０、Ｒ２３、及びＲ２４は互いに独立して水素原子、炭素原子数１ないし３０のアルキル基、炭素原子数５ないし１２のシクロアルキル基又はフェニル基を表し、
Ｒ２２は水素原子、炭素原子数１ないし３０のアルキル基、炭素原子数５ないし１２のシクロアルキル基、フェニル基、炭素原子数７ないし９のフェニルアルキル基又は式（ｃ−Ｉ）で表される基を表し、及び
ｂ３は１ないし５０の数を表す。｝で表される化合物；又は
式（Ｃ−５−ａ）又は式（Ｃ−５−ｂ）
【化９】
2010514948.tif 000059
（式中、ｂ４及びｂ４＊は２ないし５０の数を表す。）で表される化合物；
及び所望により
（Ｄ）１つ以上の無機及び／又は有機顔料
を含有する組成物から各々作られた、マルチフィラメント、モノフィラメント、不織布又はテープ。
【請求項２】
Ｅは基−Ｏ−Ｅ１−ＯＨを表す、請求項１に記載のマルチフィラメント、モノフィラメント、不織布又はテープ。
【請求項３】
成分（Ａ）は、ポリエチレン、ポリプロピレン、エチレンコポリマー又はプロピレンコポリマー又はそれらの混合物である、請求項１に記載のマルチフィラメント、モノフィラメント、不織布又はテープ。
【請求項４】
成分（Ｂ）は式（Ｂ−１−ａ−０）、（Ｂ−１−ａ−１）、（Ｂ−１−ａ−２）、式（Ｂ−１−ａ−３）又は（Ｂ−１−ｂ）；
【化１０】
2010514948.tif 000060
（上記式中、基Ｅは同一であり、水素原子、メチル基、オクチルオキシ基又はシクロヘキシルオキシ基を表す。）
で表される化合物である、請求項１に記載のマルチフィラメントモノフィラメント、不織布又はテープ。
【請求項５】
成分（Ｃ）は式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）、（Ｃ−５−ａ）又は（Ｃ−５−ｂ）；
【化１１】
2010514948.tif 000061
（上記式中、ｂ１は２ないし２０の数を表し及び
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロアルキル基、炭素原子数３ないし６のアルケニル基、非置換の又はフェニル基上を１，２又は３個の炭素原子数１ないし４のアルキル基によって置換された、炭素原子数７ないし９のフェニルアルキル基；又は
炭素原子数１ないし８のアシル基を表す。）
【化１２】
2010514948.tif 000062
（上記式中、Ｒ１３はＲ６の意味の１つを有する。）
【化１３】
2010514948.tif 000063
（上記式中、ｂ２は２ないし２０の数を表し、Ｒ１６はＲ６の意味の１つを有する。）
【化１４】
2010514948.tif 000064
（上記式中、ｂ３は１ないし２０の数を表し、Ｒ１８はＲ６の意味の１つを有する。）
【化１５】
2010514948.tif 000065
（上記式中、ｂ４及びｂ４＊は２ないし２０の数を表す。）
で表される化合物である、請求項１に記載のマルチフィラメント、モノフィラメント、不織布又はテープ。
【請求項６】
基Ｒ６，Ｒ１３，Ｒ１６及びＲ１８は水素原子、炭素原子数１ないし４のアルキル基又は炭素原子数１ないし４のアルコキシ基を表す、請求項５に記載のマルチフィラメント、モノフィラメント、不織布又はテープ。
【請求項７】
成分（Ｂ）は式（Ｂ−１−ａ−１）
【化１６】
2010514948.tif 000066
で表される化合物であり、
及び成分（Ｃ）は式（Ｃ−１−ｂ−１）
【化１７】
2010514948.tif 000067
（上記式中、ｂ１は２ないし２０の数を表す。）
で表される化合物である、請求項１に記載のマルチフィラメント、モノフィラメント、不織布又はテープ。
【請求項８】
成分（Ａ）、（Ｂ）、（Ｃ）及び（Ｄ）を含有する、請求項１に記載のマルチフィラメント、モノフィラメント、不織布又はテープ。
【請求項９】
更なる成分として
（Ｅ）ＵＶ吸収剤
を含有する、請求項１に記載のマルチフィラメント、モノフィラメント、不織布又はテープ。
【請求項１０】
前記ＵＶ吸収剤は２−（２’−ヒドロキシフェニル）ベンゾトリアゾール、２−ヒドロキシベンゾフェノン、置換又は非置換安息香酸のエステル、アクリレート、シュウ酸ジアミド、２−（２−ヒドロキシフェニル）−１，３，５−トリアジン、レゾルシノール又はホルムアミジンのモノ安息香酸エステルである、請求項９に記載のマルチフィラメント、モノフィラメント、不織布又はテープ。
【請求項１１】
敷物、屋根膜、ジオテキスタイル、自動車用のポリオレフィン構造体及び遮光布から成る群から選択された、請求項１に記載のマルチフィラメント、モノフィラメント、不織布又はテープを含む物品。
【請求項１２】
請求項８に記載のマルチフィラメント、モノフィラメント、不織布又はテープを含む人工芝。
【請求項１３】
成分Ｄは、
Ｃ．Ｉ．ピグメントグリーン７及びＣ．Ｉ．ピグメントイエロー１１０を含有する顔料配合物；又は
Ｃ．Ｉ．ピグメントグリーン７及びＣ．Ｉ．ピグメントイエロー１２８を含有する顔料配合物；又は
Ｃ．Ｉ．ピグメントグリーン７及びＣ．Ｉ．ピグメントイエロー１９９を含有する顔料配合物；又は
Ｃ．Ｉ．ピグメントグリーン７及びＣ．Ｉ．ピグメントイエロー３４を含有する顔料配合物；又は
Ｃ．Ｉ．ピグメントグリーン７及びＣ．Ｉ．ピグメントイエロー１１９を含有する顔料配合物；又は
Ｃ．Ｉ．ピグメントグリーン７及びＣ．Ｉ．ピグメントイエロー１５０を含有する顔料配合物、
である請求項８に記載のモノフィラメント、マルチフィラメント、不織布又はテープを含む人工芝。
【請求項１４】
更にＣ．Ｉ．ピグメントブラック７、Ｃ．Ｉ．ピグメントホワイト６、Ｃ．Ｉ．ピグメントレッド１０１、Ｃ．Ｉ．ピグメントブルー１５：３から成る群から選択された遮光成分を含有する、請求項１３に記載のモノフィラメント、マルチフィラメント、不織布又はテープを含む人工芝。
【請求項１５】
ラテックス又はゴムと接触している、請求項１に記載のマルチフィラメント、モノフィラメント、不織布又はテープを含有する物品。
【発明の詳細な説明】
【技術分野】
【０００１】
本発明は、フィラメント当り１ないし２０００デニール及び１：２ないし１：１１の延伸比を各々有し、かつ、ポリオレフィン、２個の特定の立体障害性アミン化合物及び所望により無機及び／又は有機顔料を含有する組成物から各々作られた、マルチフィラメント、モノフィラメント、不織布又はテープ、並びにマルチフィラメント、モノフィラメント、不織布又はテープから作られた物品に関する。
【背景技術】
【０００２】
２，２，６，６−テトラメチルピペリジン誘導体を含有する安定剤混合物が、例えば特許文献１、特許文献２、特許文献３及び特許文献４及びに開示されている。
【先行技術文献】
【特許文献】
【０００３】
【特許文献１】米国特許出願公開第２００５／０４９，３３６号明細書
【特許文献２】米国特許出願公開第６，７４７，０７７号明細書
【特許文献３】欧州特許出願公開第１，３３８，６２２号明細書
【特許文献４】欧州特許出願公開第１，０７７，２２７号明細書
【発明の概要】
【課題を解決するための手段】
【０００４】
より詳細には、本発明は、
フィラメント当り１ないし２０００デニール、好ましくはフィラメント当り１ないし１０００デニール、特にフィラメント当り１ないし５００デニール及び１：２ないし１：１１、好ましくは１：３ないし１：８、特に１：３ないし１：６の延伸比を各々有し、かつ以下の成分
（Ａ）ポリオレフィン、
（Ｂ）式（Ｂ−１）
【化１】
2010514948.tif 000003
｛式中、
Ｅは水素原子、炭素原子数１ないし４のアルキル基、炭素原子数１ないし１８のアルコキシ基、シクロヘキシル基、炭素原子数２ないし２０のアルカノイルオキシ基又は基−Ｏ−Ｅ１−ＯＨ
（式中、Ｅ１は炭素原子数２ないし１８のアルキレン基又はシクロヘキシレン基を表し又は基−Ｅ１−ＯＨは基−Ｃ（Ｃ６Ｈ５）（Ｈ）ＣＨ２−ＯＨを表す。）を表し；
ｍ１は１又は２を表し、
ｍ１が１を表す場合、Ｅ２は炭素原子数１ないし２５のアルキル基又は基
【化２】
2010514948.tif 000004
を表し、
ｍ１が２を表す場合、Ｅ２は炭素原子数１ないし１４のアルキレン基を表す。｝
で表される化合物；
（Ｃ）式（Ｃ−１）
【化３】
2010514948.tif 000005
（式中、
Ｒ１、Ｒ３、Ｒ４、及びＲ５は互いに独立して水素原子、炭素原子数１ないし１２のアルキル基、炭素原子数５ないし１２のシクロアルキル基、炭素原子数１ないし４のアルキル基で置換された炭素原子数５ないし１２のシクロアルキル基、フェニル基、−ＯＨ基及び／又は炭素原子数１ないし１０のアルキル基によって置換されたフェニル基、炭素原子数７ないし９のフェニルアルキル基、フェニル基上を−ＯＨ基及び／又は炭素原子数１ないし１０のアルキル基によって置換された炭素原子数７ないし９のフェニルアルキル基；又は式（ｃ−Ｉ）
【化４】
2010514948.tif 000006
で表される基を表し
Ｒ２は炭素原子数２ないし１８のアルキレン基、炭素原子数５ないし７のシクロアルキレン基又は炭素原子数１ないし４のアルキレンジ（炭素原子数５ないし７のシクロアルキレン）基を表し、
又は、
基Ｒ１、Ｒ２、及びＲ３はそれらが結合した窒素原子と一緒になって、５ないし１０員のヘテロ環を形成し、又は
基Ｒ４及びＲ５はそれらが結合した窒素原子と一緒になって、５ないし１０員のヘテロ環を形成し、
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロア
ルコキシ基、炭素原子数３ないし６のアルケニル基、非置換の又はフェニル基上を１，２又は３個の炭素原子数１ないし４のアルキル基によって置換された炭素原子数７ないし９のフェニルアルキル基；又は
炭素原子数１ないし８のアシル基を表し、そして
ｂ１は２ないし５０の数を表すが、
ただし基Ｒ１、Ｒ３、Ｒ４及びＲ５のうち少なくとも１つは、式（ｃ−Ｉ）で表される基である。）で表される化合物；
式（Ｃ−２）
【化５】
2010514948.tif 000007
｛式中、
Ｒ７及びＲ１１は互いに独立して水素原子又は炭素原子数１ないし１２のアルキル基を表し、
Ｒ８、Ｒ９、及びＲ１０は互いに独立して炭素原子数２ないし１０のアルキレン基を表し、及び
Ｘ１、Ｘ２、Ｘ３、Ｘ４、Ｘ５、Ｘ６、Ｘ７及びＸ８は互いに独立して式（ｃ−ＩＩ）
【化６】
2010514948.tif 000008
（式中、Ｒ１２は水素原子、炭素原子数１ないし１２のアルキル基、炭素原子数５ないし１２のシクロアルキル基、炭素原子数１ないし４のアルキル基によって置換された炭素原子数５ないし１２のシクロアルキル基、フェニル基、−ＯＨ基及び／又は炭素原子数１ないし１０のアルキル基で置換されたフェニル基、炭素原子数７ないし９のフェニルアルキル基、フェニル基上を−ＯＨ基及び／又は炭素原子数１ないし１０のアルキル基によって置換された炭素原子数７ないし９のフェニルアルキル基；又は上で定義した式（ｃ−Ｉ）で表される基を表し、及びＲ１３はＲ６の意味の１つを有する。）で表される基を表す。｝で表される化合物；
式（Ｃ−３）
【化７】
2010514948.tif 000009
（式中、
ｂ２は２ないし５０の数を表し、
基Ｒ１４は互いに独立して炭素原子数２ないし１０のアルキレン基を表し、
基Ｒ１５は互いに独立して水素原子、炭素原子数１ないし１２のアルキル基、炭素原子数５ないし１２のシクロアルキル基、フェニル基又は炭素原子数７ないし９のフェニルアルキル基を表し、及び
基Ｒ１６は互いに独立してＲ６の１つの意味を有する。）で表される化合物；
式（Ｃ−４）
【化８】
2010514948.tif 000010
｛式中、
Ｒ１７及びＲ２１は互いに独立して直接結合又は−Ｎ（Ｘ９）−ＣＯ−Ｘ１０−ＣＯ−Ｎ（Ｘ１１）−（式中、Ｘ９及びＸ１１は互いに独立して水素原子、炭素原子数１ないし８のアルキル基、炭素原子数５ないし１２のシクロアルキル基、フェニル基、炭素原子数７ないし９のフェニルアルキル基又は式（ｃ−Ｉ）で表される基を表し、
Ｘ１０は直接結合又は炭素原子数１ないし４のアルキレン基を表す。）で表される基を表し、
Ｒ１８はＲ６の意味の１つを有し、
Ｒ１９、Ｒ２０、Ｒ２３、及びＲ２４は互いに独立して水素原子、炭素原子数１ないし３０のアルキル基、炭素原子数５ないし１２のシクロアルキル基又はフェニル基を表し、
Ｒ２２は水素原子、炭素原子数１ないし３０のアルキル基、炭素原子数５ないし１２のシクロアルキル基、フェニル基、炭素原子数７ないし９のフェニルアルキル基又は式（ｃ−Ｉ）で表される基を表し、及び
ｂ３は１ないし５０の数を表す。｝で表される化合物；又は
式（Ｃ−５−ａ）又は式（Ｃ−５−ｂ）
【化９】
2010514948.tif 000011
（式中、ｂ４及びｂ４＊は２ないし５０の数を表す。）で表される化合物；
及び所望により
（Ｄ）１つ以上の無機及び／又は有機顔料
を含有する組成物から各々作られる、マルチフィラメント、モノフィラメント、不織布又はテープに関する。
【０００５】
Ｅは特に基−Ｏ−Ｅ１−ＯＨを表す。
【０００６】
不織布は特に短繊維から作られたスパンボンド又はカード化ウェブ（例えば、ニードルパンチ化されたもの、非結合のもの、化学的に結合したもの又はハイドロエンタングル化（ｈｙｄｒｏｅｎｔａｎｇｌｅｄ）されたもの）である。
【０００７】
好ましいものは、成分（Ａ）、（Ｂ）、（Ｃ）及び（Ｄ）を含有するマルチフィラメント、モノフィラメント、不織布又はテープである。
【０００８】
成分（Ａ）の例は以下のものである。：
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、分枝鎖状の低密度ポリエチレ
ン（ＢＬＤＰＥ）。
【０００９】
ポリオレフィン、すなわち前の段落において例示したモノオレフィンのポリマー、好ましくはポリエチレン及びポリプロピレンは、様々な方法によりそしてとりわけ以下の方法により製造され得る。：
ａ）ラジカル重合（通常は高圧下において及び上昇した温度において）。
ｂ）通常、周期表のＩＶｂ、Ｖｂ、ＶＩｂ又はＶＩＩＩ群の金属の一つ以上を含有する触媒を使用した触媒重合。これらの金属は通常、一つ以上の配位子、典型的にはΠ−又はσ−配位し得る酸化物、ハロゲン化物、アルコレート、エステル、エーテル、アミン、アルキル、アルケニル及び／又はアリールを有する。これらの金属錯体は遊離形態にあるか、又は基材に、典型的には活性化塩化マグネシウム、塩化チタン（ＩＩＩ）、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキル酸化物または金属アルキルオキサンであって、該金属が周期表のＩａ、ＩＩａおよび／またはＩＩＩａ群の元素であるものが使用され得る。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と呼ばれる。
【００１０】
２．１）で言及されたポリマーの混合物、例えばポリプロピレンとポリイソブチレンの混合物、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１１】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー及びそれらの一酸化炭素とのコポリマー又はエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００１２】
上記１に記載したポリオレフィンが好ましい。ポリエチレン、ポリプロピレン、エチレンコポリマー又はプロピレンコポリマー又はそれらの混合物が特に好ましい。
【００１３】
３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１
，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基及びトリアコンチル基である。Ｅ２の好ましい定義の１つは、炭素原子数１５ないし１７のアルキル基である。Ｒ６、Ｒ１３、Ｒ１６及びＲ１８の好ましい定義の１つは炭素原子数１ないし４のアルキル基であり、特にメチル基である。
【００１４】
１８個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシルオキシ基、テトラデシルオキシ基、ヘキサデシルオキシ基およびオクタデシルオキシ基である。Ｒ６及びＲ１３の好ましい意味の一つはプロポキシ基である。
【００１５】
炭素原子数２ないし２０のアルカノイルオキシ基の例は、メタノイルオキシ基、エタノイルオキシ基、プロパノイルオキシ基、ブタノイルオキシ基、ペンタノイルオキシ基、ヘキサノイルオキシ基、ヘプタノイルオキシ基、オクタノイルオキシ基、ノナノイルオキシ基及びデカノイルオキシ基である。
【００１６】
炭素原子数５ないし１２のシクロアルキル基の例は、シクロペンチル基、シクロヘキシル基、シクロヘプチル基、シクロオクチル基およびシクロドデシル基である。炭素原子数５ないし８のシクロアルキル基、特にシクロヘキシル基が好ましい。
【００１７】
炭素原子数１ないし４のアルキル基で置換された炭素原子数５ないし１２のシクロアルキル基は、例えばメチルシクロヘキシル基またはジメチルシクロヘキシル基である。
【００１８】
炭素原子数５ないし１２のシクロアルコキシ基の例は、シクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基、特にシクロペントキシ基およびシクロヘキソキシ基が好ましい。
【００１９】
−ＯＨ基および／または炭素原子数１ないし１０のアルキル基で置換されたフェニル基は、例えばメチルフェニル基、ジメチルフェニル基、トリメチルフェニル基、第三ブチルフェニル基または３，５−ジ−第三ブチル−４−ヒドロキシフェニル基である。
【００２０】
炭素原子数７ないし９のフェニルアルキル基の例は、ベンジル基およびフェニルエチル基である。
【００２１】
フェニル基上で−ＯＨにより、及び／又は１０個までの炭素原子を有するアルキル基により置換された炭素原子数７ないし９のフェニルアルキル基は、例えばメチルベンジル基、ジメチルベンジル基、トリメチルベンジル基、第三ブチルベンジル基または３，５−ジ−第三ブチル−４−ヒドロキシベンジル基である。
【００２２】
６個までの炭素原子を有するアルケニル基の例は、アリル基、２−メタリル基、ブテニル基、ペンテニル基およびヘキセニル基である。アリル基が好ましい。１位の炭素原子は、好ましくは飽和されている。
【００２３】
８個以下の炭素原子を有するアシル基の例は、ホルミル基、アセチル基、プロピオニル基、ブチリル基、ペンタノイル基、ヘキサノイル基、ヘプタノイル基、オクタノイル基、アクリロイル基、メタクリロイル基およびベンゾイル基である。炭素原子数１ないし８のア
ルカノイル基、炭素原子数３ないし８のアルケニル基およびベンゾイル基が好ましい。アセチル基およびアクリロイル基は特に好ましい。
【００２４】
１８個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基及びオクタメチレン基である。
【００２５】
炭素原子数５ないし７のシクロアルキレン基の例は、シクロヘキシレン基である。
【００２６】
炭素原子数１ないし４のアルキレンジ（炭素原子数５ないし７のシクロアルキレン）基の例は、メチレンジシクロヘキシレン基である。
【００２７】
基Ｒ１、Ｒ２およびＲ３が、それらが結合している窒素原子と一緒になって５ないし１０員のヘテロ環を形成する場合、この環は例えば
【化１０】
2010514948.tif 000012

、
【化１１】
2010514948.tif 000013
である。６員のヘテロ環が好ましい。
【００２８】
基Ｒ４およびＲ５が、それらが結合している窒素原子と一緒になって５ないし１０員のヘテロ環を形成する場合、この環は例えば１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基または４，５，５，７−テトラメチル−１−ホモピペラジニル基である。モルホリノ基が特に好ましい。
【００２９】
Ｒ１９およびＲ２３の好ましい定義の一つはフェニル基である。
【００３０】
ｂ１は、好ましくは２ないし２５、特に２ないし２０の数を表す。
【００３１】
ｂ２は、好ましくは２ないし２０、特に２ないし１０の数を表す。
【００３２】
ｂ３は、好ましくは１ないし２５、特に１ないし２０の数を表す。
【００３３】
ｂ４及びｂ４＊は、好ましくは２ないし２５、特に２ないし２０の数を表す。
【００３４】
成分（Ｂ）及び（Ｃ）として上記した化合物は、本質的に既知であり、市販されている。
それら全ては既知の方法により製造することができる。
【００３５】
成分（Ｂ）の化合物の製造は、例えば、英国特許第２，３４７，９２８号明細書に開示されている。
【００３６】
成分（Ｃ）の化合物の製造は、例えば、米国特許第４，０８６，２０４号明細書、米国特許第６，０４６，３０４号明細書、米国特許第４，３３１，５８６号明細書、米国特許第４，１０８，８２９号明細書、国際公開第９４／１２，５４４号パンフレット（ダーウェント９４−１７７、２７４／２２）、東独国特許第２６２，４３９号明細書（ダーウェント８９−１２２、９８３／１７）、米国特許第４，８５７，５９５号明細書、米国特許第４，４７７，６１５号明細書、ＣＡＳ登録番号１３６，５０４−９６−６、米国特許４，３４０，５３４号明細書及び国際公開第９８／５１，６９０号パンフレットに開示されている。
【００３７】
成分（Ｂ）は、例えば、ダスチブ（登録商標：ＤＡＳＴＩＢ）８４５、エーディーケースタブ（登録商標：ＡＤＫ  Ｓｔａｂ）ＬＡ８１、チヌビン（登録商標：ＴＩＮＵＶＩＮ）７７０又はチヌビン（登録商標：ＴＩＮＵＶＩＮ）１２３である。
【００３８】
成分（Ｃ）は好ましくは以下の市販されている製品から成る群から選択される。
チマソルブ（登録商標：ＣＨＩＭＡＳＳＯＲＢ）９４４、チマソルブ（登録商標：ＣＨＩＭＡＳＳＯＲＢ）２０２０、サイアソルブ（登録商標：ＣＹＡＳＯＲＢ）ＵＶ３３４６、サイアソルブ（登録商標：ＣＹＡＳＯＲＢ）ＵＶ３５２９、ダスチブ（登録商標：ＤＡＳＴＩＢ）１０８２、チマソルブ（登録商標：ＣＨＩＭＡＳＳＯＲＢ）１１９、ユバソーブ（登録商標：ＵＶＡＳＯＲＢ）ＨＡ８８、ユビヌル（登録商標：ＵＶＩＮＵＬ）５０５０Ｈ、リヒトシュッツシュトフ（登録商標：ＬＩＣＨＴＳＣＨＵＴＺＳＴＯＦＦ）ＵＶ３１、ルヘム（登録商標：ＬＵＣＨＥＭ）ＨＡ  Ｂ  １８及びホスタビン（登録商標：ＨＯＳＴＡＶＩＮ）Ｎ３０である。
【００３９】
式（Ｃ−１）、（Ｃ−３）、（Ｃ−４）、（Ｃ−５−ａ）及び（Ｃ−５−ｂ）で表される化合物において、自由原子価を飽和させる末端基の意味は、それらの製造に使用される方法に依存する。該末端基は化合物の製造後に変性し得る。
【００４０】
式（Ｃ−１）で表される化合物が、式
【化１２】
2010514948.tif 000014
（式中、Ｘは、例えば、ハロゲン原子、特に塩素原子を表し、そしてＲ４及びＲ５は上記で定義された通りである。）で表される化合物を式
【化１３】
2010514948.tif 000015
（式中、Ｒ１、Ｒ２及びＲ３は上記で定義された通りである。）で表される化合物と反応することによって製造される場合、ジアミノ基に結合する末端基は水素原子又は
【化１４】
2010514948.tif 000016
であり、そしてトリアジン基に結合する末端基はＸ又は
【化１５】
2010514948.tif 000017
である。
【００４１】
Ｘがハロゲン原子である場合、前記反応が完全であるとき、例えば、−ＯＨ基又はアミノ基によってこれを置換することが都合よい。言及し得るアミノ基の例は、ピロリジニ−１−イル基、モルホリノ基、−ＮＨ２基、−Ｎ（炭素原子数１ないし８のアルキル基）２及び−ＮＲ（炭素原子数１ないし８のアルキル）基であり、ここでＲは水素原子又は式（ｃ−Ｉ）で表される基を表す。
【００４２】
式（Ｃ−１）で表される化合物は又、式
【化１６】
2010514948.tif 000018
（式中、Ｒ１、Ｒ２、Ｒ３、Ｒ４、Ｒ５及びｂ１は上記で定義された通りであり、そしてＲ４＊はＲ４の意味の１つを有し、及びＲ５＊はＲ５の意味の１つを有する。）で表される化合物をも含む。
【００４３】
式（Ｃ−１）で表される特に好ましい化合物の１つは、
【化１７】
2010514948.tif 000019
である。この化合物の製造は米国特許第６，０４６，３０４号明細書の実施例１０に記載されている。
【００４４】
式（Ｃ−３）で表される化合物において、トリアジン基に結合している末端基は、例えば、塩素原子又は
【化１８】
2010514948.tif 000020
基であり、及びアミノ基に結合する末端基は、例えば、水素原子又は
【化１９】
2010514948.tif 000021
基である。
【００４５】
式（Ｃ−４）で表される化合物において、２，５−ジオキソピロリジン環に結合する末端基は例えば水素原子であり、及び−Ｃ（Ｒ２３）（Ｒ２４）基に結合している末端基は例えば
【化２０】
2010514948.tif 000022
又は
【化２１】
2010514948.tif 000023
である。
【００４６】
式（Ｃ−５−ａ）で表される化合物において、窒素原子に結合している末端基は、例えば、水素原子であり得、そして２−ヒドロキシプロピレン基に結合している末端基は、例えば
【化２２】
2010514948.tif 000024
基であり得る。
【００４７】
式（Ｃ−５−ｂ）で表される化合物において、ジメチレン基に結合している末端基は、例えば、−ＯＨ基であり得、そして酸素原子に結合している末端基は、例えば水素原子であり得る。該末端基はポリエーテル基でもあり得る。
【００４８】
無機顔料の例は、二酸化チタン、酸化亜鉛、亜鉛フェライト、カーボンブラック、硫化カドミウム、セレン化カドミウム、酸化クロム、酸化鉄、酸化鉛、クロム酸鉛、バナジウム酸ビスマスなどである。ＴｉＯ２は、成分（Ｄ）の好ましい例の１つである。
【００４９】
有機顔料の例は、アゾ顔料及び縮合アゾ顔料、アントラキノン、フタロシアニン、テトラクロロイソインドリノン、キナクリドン、イソインドリン、ぺリレン、ピロロピロール（例えばピグメント  レッド  ２５４）、金属錯体顔料などである。
【００５０】
「Ｇａｅｃｈｔｅｒ／Ｍｕｅｌｌｅｒ編纂，：Ｐｌａｓｔｉｃｓ  Ａｄｄｉｔｉｖｅｓ  Ｈａｎｄｂｏｏｋ，第３版，Ｈａｎｓｅｒ  Ｐｕｂｌｉｓｈｅｒｓ，  Ｍｕｎｉｃｈ  Ｖｉｅｎｎａ  Ｎｅｗ  Ｙｏｒｋ」、６４７頁ないし６５９頁、第１１．２．１．１ないし１１．２．４．２項に記載されている染料は全て成分（Ｄ）として使用され得る。
【００５１】
そのような無機顔料の例は：
Ｃ．Ｉ．（カラーインデックス）ピグメントイエロー３４、Ｃ．Ｉ．ピグメントイエロー１１９、Ｃ．Ｉ．ピグメントイエロー１８４、Ｃ．Ｉ．ピグメントレッド１０１である。
【００５２】
そのような有機顔料の例は：
Ｃ．Ｉ．ピグメントイエロー  ９３、Ｃ．Ｉ．ピグメントイエロー  ９５、Ｃ．Ｉ．ピグメントイエロー  １０９；Ｃ．Ｉ．ピグメントイエロー  １１０；Ｃ．Ｉ．ピグメントイエロー  １２８、Ｃ．Ｉ．ピグメントイエロー  １３８、Ｃ．Ｉ．ピグメントイエロー  １３９、Ｃ．Ｉ．ピグメントイエロー  １５０、Ｃ．Ｉ．ピグメントイエロー  １５５、Ｃ．Ｉ．ピグメントイエロー  １６２、Ｃ．Ｉ．ピグメントイエロー  １６８、Ｃ．Ｉ．ピグメントイエロー  １８０、Ｃ．Ｉ．ピグメントイエロー  １８３、Ｃ．Ｉ．ピグメントイエロー  １９９、Ｃ．Ｉ．ピグメントレッド  ４４、Ｃ．Ｉ．ピグメントレッド  １７０、Ｃ．Ｉ．ピグメントレッド  ２０２、Ｃ．Ｉ．ピグメントレッド  ２１４、Ｃ．Ｉ．ピグメントレッド  ２５４、Ｃ．Ｉ．ピグメントレッド  ２６４、Ｃ．Ｉ．ピグメントレッド２７２、Ｃ．Ｉ．ピグメントレッド２８３、Ｃ．Ｉ．ピグメントレッド４８：２、Ｃ．Ｉ．ピグメントレッド４８：３、Ｃ．Ｉ．ピグメントレッド  ５３：１、Ｃ．Ｉ．ピグメントレッド  ５７：１、Ｃ．Ｉ．ピグメントグリーン  ７、Ｃ．Ｉ．ピグメントブルー  １５：１、Ｃ．Ｉ．ピグメントブルー  １５：３およびＣ．Ｉ．ピグメントバイオレット  １９である。
【００５３】
Ｃ．Ｉ．ピグメントイエロー  ９３及びＣ．Ｉ．ピグメントブルー  １５：３が特に好ましい。
【００５４】
本発明に従い使用され得る黄色顔料の更なる例は、ピグメントイエロー１０８である。
【００５５】
例えばチバ（登録商標：Ｃｉｂａ）クロモフタール（登録商標：ＣＲＯＭＯＰＨＴＡＬ）レッド  ＢＮＦＰのような赤色顔料、例えばチバ（登録商標：Ｃｉｂａ）クロモフタール（登録商標：ＣＲＯＭＯＰＨＴＡＬ）イエロー  ３ＧＮＰのような黄色顔料、又は例えばチバ（登録商標：Ｃｉｂａ）クロモフタール（登録商標：ＣＲＯＭＯＰＨＴＡＬ）ブルー
４ＧＮＰのような青色顔料もまた成分（Ｄ）として好ましい。
【００５６】
成分（Ｂ）は好ましくは、式（Ｂ−１−ａ−０）、（Ｂ−１−ａ−１）、（Ｂ−１−ａ−２）、（Ｂ−１−ａ−３）、又は（Ｂ−１−ｂ）；
【化２３】
2010514948.tif 000025
（式中、基Ｅは同一であり及び水素原子、メチル基、オクチルオキシ基又はシクロヘキシルオキシ基を表す。）
で表される化合物である。
【００５７】
式（Ｂ−１−ａ−１）で表される化合物は特に興味深い。
【００５８】
成分（Ｃ）は好ましくは式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）、（Ｃ−５−ａ）又は（Ｃ−５−ｂ）；
【化２４】
2010514948.tif 000026
（上記式中、ｂ１は２ないし２０の数を表し及び
Ｒ６は水素原子、炭素原子数１ないし８のアルキル基、酸素ラジカル、−ＯＨ基、−ＣＨ２ＣＮ基、炭素原子数１ないし１８のアルコキシ基、炭素原子数５ないし１２のシクロアルコキシ基、炭素原子数３ないし６のアルケニル基、非置換の又は、１，２又は３個の炭素原子数１ないし４のアルキル基によってフェニル基上を置換された炭素原子数７ないし９のフェニルアルキル基；又は
炭素原子数１ないし８のアシル基を表す。）；
【化２５】
2010514948.tif 000027
（上記式中、Ｒ１３はＲ６の意味の１つを有する。）；
【化２６】
2010514948.tif 000028
（上記式中、ｂ２は２ないし２０の数を表し、Ｒ１６はＲ６の意味の１つを有する。）；
【化２７】
2010514948.tif 000029
（上記式中、ｂ３は１ないし２０の数を表し、Ｒ１８はＲ６の意味の１つを有する。）；
【化２８】
2010514948.tif 000030
（上記式中、ｂ４及びｂ４＊は２ないし２０の数を表す。）
で表される化合物が好ましい。
【００５９】
基Ｒ６、Ｒ１３、Ｒ１６及びＲ１８は好ましくは水素原子、炭素原子数１ないし４のアルキル基又は炭素原子数１ないし４のアルコキシ基を表す。
【発明を実施するための形態】
【００６０】
本発明の好ましい実施態様は、
成分（Ｂ）が式（Ｂ−１−ａ−１）で表される化合物であり、
【化２９】
2010514948.tif 000031
及び成分（Ｃ）が、式（Ｃ−１−ｂ−１）
【化３０】
2010514948.tif 000032
（式中、ｂ１は２ないし２０の数を表す。）
で表される化合物である、請求項１に記載のマルチフィラメント、モノフィラメント、不織布又はテープに関する。
【００６１】
本発明の更に好ましい実施態様は、付加的成分（Ｅ）としてＵＶ吸収剤を含有する、上記で定義されたマルチフィラメント、モノフィラメント、不織布又はテープに関する。
【００６２】
成分（Ｅ）の該紫外線吸収剤は、好ましくは、２−（２’−ヒドロキシフェニル）ベンゾトリアゾール、２−ヒドロキシベンゾフェノン、置換又は非置換の安息香酸エステル、アクリレート、シュウ酸ジアミド、２−（２−ヒドロキシフェニル）−１，３，５−トリアジン、レゾルシノール又はホルムアミジンのモノ安息香酸エステルである。
【００６３】
２−（２’−ヒドロキシフェニル）ベンゾトリアゾールは、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾールの混合物、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］、または２−［３’−第三ブチル−５’−（２−メトキシカルボニルエチル）−２’−ヒドロキシフェニル］−２Ｈ−ベンゾトリアゾールとポリエチレングリコール３００とのエステル交換生成物である。
【００６４】
２−（３’，５’−ジ−第三ブチル−２’−ヒドロキシフェニル）−５−クロロ−ベンゾトリアゾール、２−（３’−第三ブチル−２’−ヒドロキシ−  ５’−メチルフェニル）−５−クロロ−ベンゾトリアゾール、２−（３’，５’−ビス−（α，α−ジメチルベンジル）−２’−ヒドロキシフェニル）ベンゾトリアゾール及び２−（３’，５’−ジ−第三アミル−２’−ヒドロキシフェニル）−ベンゾトリアゾールが好ましい。
【００６５】
２−ヒドロキシベンゾフェノンは例えば４−ヒドロキシ−、４−メトキシ−、４−オクチルオキシ−、４−デシルオキシ−、４−ドデシルオキシ−、４−ベンジルオキシ−、４，２’，４’−トリヒドロキシ−又は２’−ヒドロキシ−４，４’−ジメトキシ誘導体がある。
【００６６】
２−ヒドロキシ−４−オクチルオキシベンゾフェノンが好ましい。
【００６７】
置換または非置換安息香酸のエステルは、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、または２−メチル−４，６−ジ−第三ブチルフェニル３，５−ジ−第三ブチル−４−ヒドロキシベンゾエートがある。
【００６８】
２，４−ジ−第三ブチルフェニル３，５−ジ−第三ブチル−４−ヒドロキシベンゾエート及びヘキサデシル３，５−ジ−第三ブチル−４−ヒドロキシベンゾエートが好ましい。
【００６９】
アクリレートは例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート又はＮ−（β−カルボメトキシ−β−シアノビニル）−２−メチルインドリンがある。
【００７０】
オキサミドは例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、または２−エトキシ−２’−エチル−５，４’−ジ−第三ブトキサニリドとのその混合物、またはオルト−およびパラ−メトキシ−二置換オキサニリドの混合物、またはオルト−およびパラ−エトキシ−二置換オキサニリドの混合物。
【００７１】
２−（２−ヒドロキシフェニル）−１，３，５−トリアジンは、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル
）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン又は２−（２−ヒドロキシ−４−（２−エチルヘキシル）オキシ）フェニル−４，６−ジ（４−フェニル−フェニル）−１，３，５−トリアジンがある。
【００７２】
２−（２−ヒドロキシ−４−オクチルオキシフェニル）−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン及び２−（２−ヒドロキシ−４−（２−エチルヘキシル）オキシ）フェニル−４，６−ジ（４−フェニル−フェニル）−１，３，５−トリアジンが好ましい。
【００７３】
レゾルシノールのモノベンゾエートは、例えば式
【化３１】
2010514948.tif 000033
で表される化合物である。
【００７４】
ホルムアミジンは、例えば式
【化３２】
2010514948.tif 000034
で表される化合物である。
【００７５】
成分（Ｅ）のＵＶ吸収剤は、好ましくは
２−（２’−ヒドロキシフェニル）ベンゾトリアゾール、３，５−ジ−第三ブチル−４−ヒドロキシベンゾエート又は２−（２−ヒドロキシフェニル）−１，３，５−トリアジン；
特には２−（３’，５’−ビス−（α，α−ジメチルベンジル）−２’−ヒドロキシフェニル）ベンゾトリアゾール、
２，４−ジ−第三ブチルフェニル３，５−ジ−第三ブチル−４−ヒドロキシベンゾエート又は
２−（２−ヒドロキシ−４−（２−エチルヘキシル）オキシ）フェニル−４，６−ジ（４−フェニル−フェニル）−１，３，５−トリアジンである。
【００７６】
本発明に従うマルチフィラメント、モノフィラメント、不織布又はテープは所望により１以上の慣用の添加剤を含有し得る。例は、以下のものである。：
・  酸化防止剤
１．１．  アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状または側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
【００７７】
１．２．  アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７８】
１．３．  ヒドロキノンおよびアルキル化ヒドロキノン、例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００７９】
１．４．  トコフェロール、例えば、α−トコフェロール、β−トコフェロール、γ−トコフェロール、δ−トコフェロールおよびそれらの混合物（ビタミンＥ）。
【００８０】
１．５．  ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８１】
１．６．  アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタ
ン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００８２】
１．７．  Ｏ−、Ｎ−およびＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８３】
１．８．  ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００８４】
１．９．  芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８５】
１．１０．  トリアジン化合物、例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００８６】
１．１１．  ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸モノエ
チルエステルのカルシウム塩。
【００８７】
１．１２．  アシルアミノフェノール、例えば、４−ヒドロキシラウラニリド、４−ヒドロキシステアラニリド、オクチルＮ−（３，５−ジ−第三ブチル−４−ヒドロキシフェニル）カルバメート。
【００８８】
１．１３．  β−（３，５−ジ−第三ブチル−４−ヒドロキシフェニル）プロピオン酸の以下の一価又は多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８９】
１．１４．β−（５−第三ブチル−４−ヒドロキシ−３−メチルフェニル）プロピオン酸の以下の一価又は多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカン。
【００９０】
１．１５．β−（３，５−ジシクロヘキシル−４−ヒドロキシフェニル）プロピオン酸の以下の一価又は多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９１】
１．１６．  ３，５−ジ−第三ブチル−４−ヒドロキシフェニル酢酸の以下の一価又は多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９２】
１．１７．  β−（３，５−ジ−第三ブチル−４−ヒドロキシフェニル）プロピオン酸の
アミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルより供給されるナウガードＸＬ−１（登録商標：Ｎａｕｇａｒｄ）。
【００９３】
１．１８．  アスコルビン酸（ビタミンＣ）
【００９４】
１．１９．  アミン系酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００９５】
２．  ＵＶ吸収剤及び光安定剤
２．１．２−（２’−ヒドロキシフェニル）ベンゾトリアゾール、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾ
トリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；次式［Ｒ−ＣＨ２ＣＨ２−ＣＯＯ−ＣＨ２ＣＨ２−］２−［式中、Ｒは３’−第三ブチル−４’−ヒドロキシ−５’−２Ｈ−ベンゾトリアゾリ−２−イルフェニル基を表す。］で表されるもの、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００９６】
２．２．  ２−ヒドロキシベンゾフェノン、例えば、４−ヒドロキシ−、４−メトキシ−、４−オクチルオキシ−、４−デシルオキシ−、４−ドデシルオキシ−、４−ベンジルオキシ−、４，２’，４’−トリヒドロキシ−及び２’−ヒドロキシ−４，４’−ジメトキシ誘導体。
【００９７】
２．３．  置換及び非置換安息香酸のエステル、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００９８】
２．４．  アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、及びネオペンチルテトラ（α−シアノ−β，β−ジフェニル）アクリレート。
【００９９】
２．５．  ニッケル化合物、
例えば、２，２’−チオ−ビス［４−（１，１，３，３−テトラメチルブチル）フェノー
ル］のニッケル錯体、例えば１：１又は１：２錯体であって、ｎ−ブチルアミン、トリエタノールアミン又はＮ−シクロヘキシルジエタノールアミンのようなさらなる配位子を伴う又は伴わないもの、ニッケルジブチルジチオカルバメート、４−ヒドロキシ−３，５−ジ−第三ブチルベンジルホスホン酸のモノアルキルエステル、例えばメチル又はエチルエステルのニッケル塩、ケトキシムのニッケル錯体、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を伴う又は伴わないもの。
【０１００】
２．６．  立体障害性アミン、例えば、ビス（１−ウンデシルオキシ−２，２，６，６−テトラメチル−４−ピペリジル）炭酸エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環式縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，���，６−トリクロロ−１，３，５−トリアジン並びに４−ブチルアミノ−２，２，６，６−テトラメチルピペリジンの縮合生成物（ＣＡＳ  登録番号［１３６５０４−９６−６］）、１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合生成物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキ
ソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、サンジュバー（クラリアント（Ｃｌａｒｉａｎｔ）社；ＣＡＳ登録番号［１０６９１７−３１−１］）、５−（２−エチルヘキサノイル）オキシメチル−３，３，５−トリメチル−２−モルホリノン、２，４−ビス−［（１−シクロヘキシルオキシ−２，２，６，６−ピペリジン−４−イル）ブチルアミノ］６−クロロ−ｓ−トリアジンとＮ，Ｎ’−ビス（３−アミノプロピル）エチレンジアミン）の反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，１，２，２，６，６−ペンタメチルピペラジン−３−オン−４−イル）アミノ）−ｓ−トリアジン。
【０１０１】
２．７．  オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、及びその２−エトキシ−２’−エチル−５，４’−ジ−第三ブトキサニリドとの混合物、ｏ−及びｐ−メトキシ−二置換オキサニリドの混合物、及びｏ−及びｐ−エトキシ−二置換オキサニリドの混合物。
【０１０２】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチロキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオ
キシプロピルオキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【０１０３】
３．  金属奪活剤、
例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０４】
４．  ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０５】
以下のホスファイトが特に好ましい。
トリス（２，４−ジ−第三ブチルフェニル）ホスファイト（イルガフォス（登録商標：Ｉｒｇａｆｏｓ）１６８、チバ  スペシャリティー  ケミカルズ  インコーポレーテッド）。トリス（ノニルフェニル）ホスファイト。
【化３３】
2010514948.tif 000035
【０１０６】
５．  ヒドロキシルアミン、例えば、Ｎ，Ｎ−ジベンジルヒドロキシルアミン、Ｎ，Ｎ−
ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０７】
６．  ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１０８】
７．  チオ相乗剤、例えば、ジラウリルチオジプロピオネート、ジミリスチルチオジプロピオネート、ジステアリルチオジプロピオネート又はジステアリルジスルフィド。
【０１０９】
８．  過酸化物捕捉剤、例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１０】
９．  ポリアミド安定剤、例えば、ヨウ化物及び／又はリン化合物と組み合わせた銅塩及び二価マンガンの塩。
【０１１１】
１０．  塩基性補助安定剤、
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート又は亜鉛ピロカテコレート。
【０１１２】
１１．核剤、
例えば、タルクのような無機物質、二酸化チタン又は酸化マグネシウムのような金属酸化物、ホスフェート、カーボネート又はサルフェートであって、好ましくはアルカリ土類金属のもの；モノ−又はポリカルボン酸のような有機化合物及びそれらの塩、例えば、４−第三ブチル安息香酸、アジピン酸、ジフェニル酢酸、ナトリウムスクシネート又はナトリウムベンゾエート；イオン性コポリマー（アイオノマー）のようなポリマー性化合物。特に好ましいのは、１，３：２，４−ビス（３’，４’−ジメチルベンジリデン）ソルビトール、１，３：２，４−ジ（パラメチルジベンジリデン）ソルビトール及び１，３：２，４−ジ（ベンジリデン）ソルビトール。
【０１１３】
１２．充填剤及び強化剤、
例えば、炭酸カルシウム、シリケート、ガラス繊維、ガラス球、アスベスト、タルク、カオリン、雲母、硫酸バリウム、金属オキシド及びヒドロキシド、カーボンブラック、グラファイト、木粉及び他の天然生成物の粉末又は繊維、合成繊維。
【０１１４】
１３．  その他の添加剤、
例えば、可塑剤、潤滑剤、乳化剤、顔料、レオロジー添加剤、触媒、流れ調整剤、蛍光増白剤、難燃剤、帯電防止剤及び発泡剤。
【０１１５】
１４．  ベンゾフラノン及びインドリノン、
例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書、欧州特許出願公開第０５９１１０２号明細書、欧州特許出願公開第１２９１３８４号明細書において開示されるもの又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン、３−（２−アセチル−５−イソオクチルフェニル）−５−イソオクチルベンゾフラン−２−オン。
【０１１６】
上に記載した慣用の添加剤は所望により、マルチフィラメント、モノフィラメント、不織布又はテープ中に、成分（Ａ）の質量に対して例えば０．００１ないし１０％、好ましくは０．０１ないし５％の量で存在する。
【０１１７】
成分（Ｂ）はマルチフィラメント、モノフィラメント、不織布又はテープ中に、成分（Ａ）の質量に対して例えば０．０２５ないし１．５％、好ましくは０．０５ないし１％の量で存在する。
【０１１８】
成分（Ｃ）はマルチフィラメント、モノフィラメント、不織布又はテープ中に、成分（Ａ）の質量に対して例えば０．０２５ないし１．５％、好ましくは０．０５ないし１％の量で存在する。
【０１１９】
成分（Ｄ）はマルチフィラメント、モノフィラメント、不織布又はテープ中に、成分（Ａ）の質量に対して例えば０ないし３％、好ましくは０ないし２％の量で存在する。
【０１２０】
成分（Ｅ）はマルチフィラメント、モノフィラメント、不織布又はテープ中に、成分（Ａ）の質量に対して例えば０ないし０．５％、好ましくは０ないし０．３％の量で存在する。
【０１２１】
本発明の更なる実施態様は、上記で定義されたマルチフィラメント、モノフィラメント、不織布又はテープを含み、そして敷物、例えばスポーツ用舗装材又は人工芝；屋根膜、ジオテキスタイル、自動車用のポリオレフィン構造体、例えば蹴板、後板又はトランクライナー；及び遮光布から成る群から選択された物品に関する。
【０１２２】
内部が着色された自動車用のポリオレフィン構造体は特に興味深いものである。
【０１２３】
緑色の人工芝も又特に好ましい。
【０１２４】
マルチフィラメント、モノフィラメント、不織布又はテープを含み、そして黄色顔料を含有する人工芝も又興味深いものである。
【０１２５】
成分Ｄは、
Ｃ．Ｉ．ピグメントグリーン７及びＣ．Ｉ．ピグメントイエロー１１０を含有する顔料配合物；又は
Ｃ．Ｉ．ピグメントグリーン７及びＣ．Ｉ．ピグメントイエロー１２８を含有する顔料配合物；又は
Ｃ．Ｉ．ピグメントグリーン７及びＣ．Ｉ．ピグメントイエロー１９９を含有する顔料配合物；又は
Ｃ．Ｉ．ピグメントグリーン７及びＣ．Ｉ．ピグメントイエロー３４を含有する顔料配合物；又は
Ｃ．Ｉ．ピグメントグリーン７及びＣ．Ｉ．ピグメントイエロー１１９を含有する顔料配合物；又は
Ｃ．Ｉ．ピグメントグリーン７及びＣ．Ｉ．ピグメントイエロー１５０を含有する顔料配合物；
であるところの、上記で定義されたマルチフィラメント、モノフィラメント、不織布又はテープを含む人工芝は更に興味深いものである。
【０１２６】
Ｃ．Ｉ．ピグメントブラック７、Ｃ．Ｉ．ピグメントホワイト６、Ｃ．Ｉ．ピグメントレッド１０１及びＣ．Ｉ．ピグメントブルー１５：３から成る群から選択された遮光成分を付加的に含有する、上記で定義された、マルチフィラメント、モノフィラメント、不織布又はテープを含む人工芝は更に興味深い。
【０１２７】
本発明の更なる好ましい実施態様に従うと、上記で定義されたマルチフィラメント、モノフィラメント、不織布又はテープを含有する物品は、ラテックス又はゴムと接触している。
【０１２８】
前記のラテックス又はゴムの例は、スチレンブタジエンゴム（ＳＢＲ）、コートされたＳＢＲ、新しいか又は再利用されたエチレンプロピレンジエンエラストマー（ＥＰＤＭ）、新しいか又は再利用された熱可塑性エラストマー（ＴＰＥ）。
【０１２９】
以下の実施例は本発明をより詳細に説明している。他に記載の無い限り、全てのパーセンテージ及び部は質量による。
【０１３０】
以下の実施例で使用した光安定剤：
化合物（Ｂ−１−ａ−１）：
【化３４】
2010514948.tif 000036
化合物（Ｂ−１−ａ−２）：
【化３５】
2010514948.tif 000037
化合物（Ｂ−１−ａ−３）：
【化３６】
2010514948.tif 000038
化合物（Ｂ−１−ｂ−１）：
【化３７】
2010514948.tif 000039
化合物（Ｃ−１−ｂ−１）：
【化３８】
2010514948.tif 000040
（式中、ｂ１は２ないし２０を表す。）
化合物（Ｃ−２−ａ−１）：
【化３９】
2010514948.tif 000041
【０１３１】
実施例１：
ポリプロピレン（モプレン（登録商標：Ｍｏｐｌｅｎ）ＨＰ４５１Ｎ；バゼル社）、表１に示した光安定剤、及び顔料（ポリプロピレンの質量に対して０．０７質量％のクロモフタール（登録商標：ＣＲＯＭＯＰＨＴＡＬ）ブルー４ＧＮＰ及びポリプロピレンの質量に対して０．０３５質量％のクロモフタール（登録商標：ＣＲＯＭＯＰＨＴＡＬ）イエロー３ＧＮＰ）を高速ミキサーで室温で混合した。得られた混合物をニ軸押出機で２３０℃で配合した。２４０℃で紡糸することで１フィラメント当り５デニールであり、そして延伸比が１：３：２である繊維が得られた。
【０１３２】
得られたフィラメントをキセノンアーク灯式耐候性試験機（３４０ｎｍにおいて０．３５Ｗ／ｍ２、ブラックパネル温度：６３℃、乾燥状態）中で露光した。
【０１３３】
５０％の靭性保持率（機械特性の損失）に対応する露光時間は、光安定剤の効率に関する尺度である。結果を表１に示した。
【表１】
2010514948.tif 000042
【０１３４】
実施例２：
ポリプロピレン（モプレン（登録商標：Ｍｏｐｌｅｎ）ＨＰ５５１Ｍ；バゼル社）、表２に示した光安定剤及びＴｉＯ２（ポリプロピレンの質量に対して０．２５質量％）を高速ミキサーで室温で混合した。得られた混合物をニ軸押出機で２３０℃で配合した。２４０
℃で紡糸することで、１：３：２の延伸比を有する、１フィラメント当り４．５デニールである１８０デニールの糸が得られた。
【０１３５】
得られた糸をキセノンアーク灯式耐候性試験機（３４０ｎｍにおいて０．３５Ｗ／ｍ２、ブラックパネル温度：６３℃、乾燥状態）中で露光した。
【０１３６】
５０％の靭性保持率（機械特性の損失）に対応する露光時間は、光安定剤の効率に関する尺度である。結果を表２に示した。
【表２】
2010514948.tif 000043
【０１３７】
実施例３：
ポリプロピレン（モプレン（登録商標：Ｍｏｐｌｅｎ）ＨＰ５５１Ｍ；バゼル社）、表３に示した光安定剤及びチバ（登録商標：Ｃｉｂａ）クロモフタール（登録商標：ＣＲＯＭＯＰＨＴＡＬ）レッドＢＮＦＰ顔料（ポリプロピレンの質量に対して０．１５質量％）を高速ミキサーで室温で混合した。得られた混合物をニ軸押出機で２３０℃で配合した。２４０℃で紡糸することで、１：３：２の延伸比を有する、１フィラメント当り４．５デニールである１８０デニールの糸が得られた。
【０１３８】
得られた糸をキセノンアーク灯式耐候性試験機（３４０ｎｍにおいて０．３５Ｗ／ｍ２、ブラックパネル温度：６３℃、乾燥状態）中で露光した。
【０１３９】
５０％の靭性保持率（機械特性の損失）に対応する露光時間は、光安定剤の効率に関する尺度である。結果を表３に示した。
【表３】
2010514948.tif 000044
【０１４０】
実施例４：
ポリプロピレン（モプレン（登録商標：Ｍｏｐｌｅｎ）ＨＰ５５１Ｍ；バゼル社）、表４に示した光安定剤及びチバ（登録商標：Ｃｉｂａ）クロモフタール（登録商標：ＣＲＯＭＯＰＨＴＡＬ）レッドＢＮＦＰ顔料（ポリプロピレンの質量に対して０．１５質量％）を高速ミキサーで室温で混合した。得られた混合物をニ軸押出機で２３０℃で配合した。２４０℃で紡糸することで、１：３：２の延伸比を有する、１フィラメント当り４．５デニールである１８０デニールの糸が得られた。
【０１４１】
得られた糸をキセノンアーク灯式耐候性試験機（３４０ｎｍにおいて０．３５Ｗ／ｍ２、ブラックパネル温度：６３℃、乾燥状態）中で露光した。
【０１４２】
５０％の靭性保持率（機械特性の損失）に対応する露光時間は、光安定剤の効率に関する尺度である。結果を表４に示した。
【表４】
2010514948.tif 000045
【０１４３】
実施例５：
ポリプロピレン（モプレン（登録商標：Ｍｏｐｌｅｎ）ＨＰ５５１Ｍ；バゼル社）、表５に示した光安定剤及びチバ（登録商標：Ｃｉｂａ）クロモフタール（登録商標：ＣＲＯＭＯＰＨＴＡＬ）レッドＢＮＦＰ顔料（ポリプロピレンの質量に対して０．１５質量％）を高速ミキサーで室温で混合した。得られた混合物をニ軸押出機で２３０℃で配合した。２４０℃で紡糸することで、１：３：２の延伸比を有する、１フィラメント当り４．５デニールである１８０デニールの糸が得られた。
【０１４４】
得られた糸をキセノンアーク灯式耐候性試験機（３４０ｎｍにおいて０．４５Ｗ／ｍ２、ブラックパネル温度：６３℃、乾燥状態）中で露光した。
【０１４５】
上昇した温度での、５０％の靭性保持率（機械特性の損失）に対応する露光時間は、暑い日差しの環境での光安定剤の効率に関する尺度である。結果を表５に示した。
【表５】
2010514948.tif 000046
【０１４６】
実施例６：
ポリプロピレン（モプレン（登録商標：Ｍｏｐｌｅｎ）ＨＰ５５１Ｍ；バゼル社）、表６に示した光安定剤及びＴｉＯ２（ポリプロピレンの質量に対して５０％０．２５質量％）を高速ミキサーで室温で混合した。得られた混合物をニ軸押出機で２３０℃で配合した。２４０℃で紡糸することで、１：３：２の延伸比を有する、１フィラメント当り１０デニールである４００デニールの糸が得られた。
【０１４７】
得られた糸をキセノンアーク灯式耐候性試験機（３４０ｎｍにおいて０．４５Ｗ／ｍ２、ブラックパネル温度：６３℃、乾燥状態）中で露光した。
【０１４８】
上昇した温度での、５０％の靭性保持率（機械特性の損失）に対応する露光時間は、暑い日差しの環境における光安定剤の効率に関する尺度である。結果を表６ａ及び表６ｂに示した。
【表６】
2010514948.tif 000047
【０１４９】
実施例７：
ポリプロピレン（モプレン（登録商標：Ｍｏｐｌｅｎ）ＨＰ５５１Ｍ；バゼル社）、表７に示した光安定剤及びＴｉＯ２（ポリプロピレンの質量に対して０．２５質量％）を高速ミキサーで室温で混合した。得られた混合物をニ軸押出機で２３０℃で配合した。２４０℃で紡糸することで、１：３：２の延伸比を有する、１フィラメント当り１０デニールである４００デニールの糸が得られた。
【０１５０】
得られた糸をＸ  ＳＢＲラテックスで処理し、１２０℃で２０分間アニールした。その後それらをキセノンアーク灯式耐候性試験機（３４０ｎｍにおいて０．３５Ｗ／ｍ２、ブラ
ックパネル温度：６３℃、乾燥状態）中で露光した。
【０１５１】
上昇した温度での、５０％の靭性保持率（機械特性の損失）に対応する露光時間は、ラテックスバインダーと接触した糸における光安定剤の効率に関する尺度である。結果を表７に示した。
【表７】
2010514948.tif 000048
【０１５２】
実施例８：
ポリエチレン（ダウレックス（登録商標：Ｄｏｗｌｅｘ）２１０８；ダウ社）、及び表８に示した光安定剤を高速ミキサーで室温で混合した。得られた混合物をニ軸押出機で２３０℃で配合した。１９０℃でのキャストフィルム押出成形、スリッチング及び延伸することで３６００デニールを有するテープフィラメントが得られた。
【０１５３】
得られたフィラメントを７０℃で１００時間ＳＢＲゴムで処理し、その後蛍光耐候性試験機（３４０ｎｍで０．７７Ｗ／ｍ２、周期的に、６０℃で８時間、５０℃での凝結（ｃｏｎｄｅｎｓａｔｉｏｎ）段階４時間）中で露光した。ＳＢＲゴム処理は２５０時間毎に２４時間で繰り返した。
【０１５４】
表面の亀裂が入る（光学特性の変化）までの時間に対応する露光時間は光安定剤の効率に関する尺度である。結果を表８に示した。
【表８】
2010514948.tif 000049
【０１５５】
実施例９：
ポリエチレン（ダウレックス（登録商標：Ｄｏｗｌｅｘ）２１０８；ダウ社）、及び表９に示した光安定剤を高速ミキサーで室温で混合した。得られた混合物をニ軸押出機で２３０℃で配合した。２２０℃でのキャストフィルム押出成形、スリッチング及び延伸することで９００デニールを有するテープフィラメントが得られた。
【０１５６】
得られたフィラメントを蛍光耐候性試験機（３１３ｎｍで０．６３Ｗ／ｍ２、周期的に、６０℃で８時間、５０℃での凝縮段階４時間。）
【０１５７】
５０％の靭性保持率（機械特性の損失）に対応する露光時間は、光安定剤の効率に関する尺度である。結果を表９に示した。
【表９】
2010514948.tif 000050
【国際調査報告】
2010514948.tif 000070
2010514948.tif 000071
2010514948.tif 000072